(57)【要約】【課題】基材の表面に金属溶湯が付着するのを防止するための溶湯付着防止コート剤並びに、そのコート剤を付着させた溶湯付着防止コート層及び、その製造方法並びに、その溶湯付着防止コート層を備える溶湯取扱用具、並びに、それらの使用方法を提供する。【解決手段】溶湯付着防止コート剤は、ジルコン粉末とアルミナゾル及びジルコニアゾルのうちの少なくとも一方のゾルとを含有し、ジルコン粉末とゾルに含まれる固形分との合計を１００質量％とした場合に、ジルコン粉末が７０〜９８質量％であり、本溶湯付着防止コート剤全体を１００質量％とした場合に、ジルコン粉末と固形分とを合計で３０質量％以上含有する。溶湯付着防止コート層は、溶湯付着防止コート剤を塗着させる塗着工程と、乾燥工程と、焼成工程により製造される。溶湯取扱用具（ラドル）は、用具表面に溶湯付着防止コート層を備える。【選択図】図１
2007253194.tif 000002
【特許請求の範囲】
【請求項１】
ジルコン粉末と、アルミナゾル及びジルコニアゾルのうちの少なくとも一方のゾルと、を含有し、
該ジルコン粉末と該ゾルに含まれる固形分との合計を１００質量％とした場合に、該ジルコン粉末が７０〜９８質量％であることを特徴とする溶湯付着防止コート剤。
【請求項２】
本溶湯付着防止コート剤全体を１００質量％とした場合に、上記ジルコン粉末と上記固形分とを合計で３０質量％以上含有する請求項１記載の溶湯付着防止コート剤。
【請求項３】
基材の少なくとも一部の表面に上記請求項１又は２に記載の溶湯付着防止コート剤を塗着させる塗着工程と、
塗着された該溶湯付着防止コート剤を乾燥させて溶湯付着防止コート層を得る乾燥工程と、を備えることを特徴とする溶湯付着防止コート層の製造方法。
【請求項４】
更に、上記乾燥工程において得られた溶湯付着防止コート層を焼成する焼成工程を備える請求項３に記載の溶湯付着防止コート層の製造方法。
【請求項５】
上記溶湯付着防止コート剤には上記ゾルに含まれる固形分を１００質量％とした場合にＡｌがＡｌ２Ｏ３換算で７０質量％以上含有され、且つ上記焼成工程における焼成温度が５００〜１０００℃である請求項４に記載の溶湯付着防止コート層の製造方法。
【請求項６】
上記溶湯付着防止コート剤には上記ゾルに含まれる固形分を１００質量％とした場合にＺｒがＺｒＯ２換算で７０質量％以上含有され、且つ上記焼成工程における焼成温度が８５０〜１３００℃である請求項４に記載の溶湯付着防止コート層の製造方法。
【請求項７】
請求項３乃至６のうちのいずれかに記載の製造方法により得られた溶湯付着防止コート層。
【請求項８】
アルミニウム、マグネシウム、チタン、アルミニウム合金、マグネシウム合金又はチタン合金から選ばれる１種の軽金属の溶湯の付着防止に用いられる請求項７に記載の溶湯付着防止コート層。
【請求項９】
上記基材は、セラミックス又は金属である請求項８に記載の溶湯付着防止コート層。
【請求項１０】
請求項７乃至９のうちのいずれかに記載の溶湯付着防止コート層を備えることを特徴とする溶湯取扱用具。
【請求項１１】
上記ゾルに含まれる固形分を１００質量％とした場合にＡｌがＡｌ２Ｏ３換算で７０質量％以上含有された請求項１乃至３のいずれかに記載の溶湯付着防止コート剤が乾燥されてなる溶湯付着防止コート層を備え、
該溶湯付着防止コート層を、温度５００〜１０００℃の溶湯と接触させて用いることを特徴とする溶湯取扱用具の使用方法。
【請求項１２】
上記ゾルに含まれる固形分を１００質量％とした場合にＺｒがＺｒＯ２換算で７０質量％以上含有された請求項１乃至３のいずれかに記載の溶湯付着防止コート剤が乾燥されてなる溶湯付着防止コート層を備え、
該溶湯付着防止コート層を、温度８５０〜１３００℃の溶湯と接触させて用いることを特徴とする溶湯取扱用具の使用方法。
【請求項１３】
上記溶湯取扱用具は溶湯運搬用ラドルである請求項１０に記載の溶湯取扱用具並びに請求項１１又は１２に記載の溶湯取扱用具の使用方法。
【発明の詳細な説明】
【技術分野】
【０００１】
本発明は溶湯付着防止コート剤、これを用いた溶湯付着防止コート層並びにその製造方法及び溶湯取扱用具並びにその使用方法に関する。更に詳しくは、基材の表面に金属溶湯が付着するのを防止するための溶湯付着防止コート剤、これを用いた溶湯付着防止コート層並びにその製造方法及び溶湯取扱用具並びにその使用方法に関する。
【背景技術】
【０００２】
溶湯（溶解金属）を取り扱う溶湯取扱用具では、溶湯の付着を防止する必要がある。溶湯が溶湯取扱用具に付着されたまま冷却されると、固化物（金属及び金属酸化物など）が溶湯取扱用具に付着し、各種の作業性を低下させる原因となる。また、軽金属の溶湯は一般に、極めて還元性が強く、溶湯取扱用具を浸食する場合がある。このため、従来から溶湯の付着を防止するコート剤が知られている。下記特許文献１には、溶湯に対する耐食性が高い材料をコーティングした溶湯保護材が開示されている。
【０００３】
【特許文献２】特開平１１−１８９４７５号公報
【発明の開示】
【発明が解決しようとする課題】
【０００４】
しかし、コート層はその性質上、使用と共に次第に溶湯付着防止機能が低下する。また、金属溶湯との度重なる接触による衝撃で剥がれ落ちることがある。このようにコート層は、自身が基材に代わって浸食されたり、剥がれ落ちたりすることで基材自体を防護している。しかし、これらの性能は、更に向上させる必要があり、また、溶湯の付着防止機能についても、従来よりも更に性能が向上されたコーティング剤及びコート層が求められている。
本発明は上記に鑑みてなされたものであり、優れた緻密性、優れた強度が得られる溶湯付着防止コート剤、これを用いた溶湯付着防止コート層並びにその製造方法及び溶湯取扱用具並びにその使用方法を提供することを目的とする。
【課題を解決するための手段】
【０００５】
本発明は、以下に示す通りである。
請求項１．ジルコン粉末と、アルミナゾル及びジルコニアゾルのうちの少なくとも一方のゾルと、を含有し、
該ジルコン粉末と該ゾルに含まれる固形分との合計を１００質量％とした場合に、該ジルコン粉末が７０〜９８質量％であることを特徴とする溶湯付着防止コート剤。
請求項２．本溶湯付着防止コート剤全体を１００質量％とした場合に、上記ジルコン粉末と上記固形分とを合計で３０質量％以上含有する請求項１記載の溶湯付着防止コート剤。
請求項３．基材の少なくとも一部の表面に上記請求項１又は２に記載の溶湯付着防止コート剤を塗着させる塗着工程と、
塗着された該溶湯付着防止コート剤を乾燥させて溶湯付着防止コート層を得る乾燥工程と、を備えることを特徴とする溶湯付着防止コート層の製造方法。
請求項４．更に、上記乾燥工程において得られた溶湯付着防止コート層を焼成する焼成工程を備える請求項３に記載の溶湯付着防止コート層の製造方法。
請求項５．上記溶湯付着防止コート剤には上記ゾルに含まれる固形分を１００質量％とした場合にＡｌがＡｌ２Ｏ３換算で７０質量％以上含有され、且つ上記焼成工程における焼成温度が５００〜１０００℃である請求項４に記載の溶湯付着防止コート層の製造方法。
請求項６．上記溶湯付着防止コート剤には上記ゾルに含まれる固形分を１００質量％とした場合にＺｒがＺｒＯ２換算で７０質量％以上含有され、且つ上記焼成工程における焼成温度が８５０〜１３００℃である請求項４に記載の溶湯付着防止コート層の製造方法。
請求項７．請求項３乃至６のうちのいずれかに記載の製造方法により得られた溶湯付着防止コート層。
請求項８．アルミニウム、マグネシウム、チタン、アルミニウム合金、マグネシウム合金又はチタン合金から選ばれる１種の軽金属の溶湯の付着防止に用いられる請求項７に記載の溶湯付着防止コート層。
請求項９．上記基材は、セラミックス又は金属である請求項８に記載の溶湯付着防止コート層。
請求項１０．請求項７乃至９のうちのいずれかに記載の溶湯付着防止コート層を備えることを特徴とする溶湯取扱用具。
請求項１１．上記ゾルに含まれる固形分を１００質量％とした場合にＡｌがＡｌ２Ｏ３換算で７０質量％以上含有された請求項１乃至３のいずれかに記載の溶湯付着防止コート剤が乾燥されてなる溶湯付着防止コート層を備え、
該溶湯付着防止コート層を、温度５００〜１０００℃の溶湯と接触させて用いることを特徴とする溶湯取扱用具の使用方法。
請求項１２．上記ゾルに含まれる固形分を１００質量％とした場合にＺｒがＺｒＯ２換算で７０質量％以上含有された請求項１乃至３のいずれかに記載の溶湯付着防止コート剤が乾燥されてなる溶湯付着防止コート層を備え、
該溶湯付着防止コート層を、温度８５０〜１３００℃の溶湯と接触させて用いることを特徴とする溶湯取扱用具の使用方法。
請求項１３．上記溶湯取扱用具は溶湯運搬用ラドルである請求項１０に記載の溶湯取扱用具並びに請求項１１又は１２に記載の溶湯取扱用具の使用方法。
【発明の効果】
【０００６】
本発明の溶湯付着防止コート剤によれば、優れた緻密性又は強度を備えるコート層を容易且つ確実に得ることができる。従って、得られる溶湯付着防止コート層への溶湯の付着を確実に防止しつつ、高い耐久性を付与することができる。
更に、上記溶湯付着防止コート剤全体を１００質量％とした場合に、上記ジルコン粉末と上記固形分とを合計で３０質量％以上含有する場合は、より優れた緻密性又は強度を備えるコート層を容易且つ確実に得ることができる。従って、得られる溶湯付着防止コート層への溶湯の付着をより確実に防止しつつ、高い耐久性を付与することができる。
【０００７】
本発明の溶湯付着防止コート層の製造方法によれば、優れた緻密性又は強度を備えるコート層を容易且つ確実に得ることができる。従って、得られる溶湯付着防止コート層への溶湯の付着を確実に防止しつつ、高い耐久性を付与することができる。
更に、乾燥工程において得られた溶湯付着防止コート層を焼成する焼成工程を備える場合は、より優れた緻密性又は強度を確保でき、より確実に得られる溶湯付着防止コート層への溶湯の付着を防止できる。
【０００８】
溶湯付着防止コート剤にはゾルに含まれる固形分を１００質量％とした場合にＡｌがＡｌ２Ｏ３換算で７０質量％以上含有され、且つ焼成工程における焼成温度が５００〜１０００℃である場合には、緻密性と強度とが両立された極めて優れた溶湯付着防止コート層を得ることができる。
溶湯付着防止コート剤にはゾルに含まれる固形分を１００質量％とした場合にＺｒがＺｒＯ２換算で７０質量％以上含有され、且つ焼成工程における焼成温度が８５０〜１３００℃である場合には、緻密性と強度とが両立された極めて優れた溶湯付着防止コート層を得ることができる。
【０００９】
本発明の溶湯付着防止コート層によれば、この溶湯付着防止コート層に溶湯が付着されることを防止できる。また、この溶湯付着防止コート層は、緻密であり、強度に優れ、高い耐久性を発揮できる。
アルミニウム、マグネシウム、チタン、アルミニウム合金、マグネシウム合金又はチタン合金から選ばれる１種の軽金属の溶湯の付着防止に用いる場合は、本発明の溶湯付着防止コート層を用いる効果を特に大きく得ることができる。即ち、特に効果的に溶湯の付着を防止できる。
【００１０】
本発明の溶湯取扱用具によれば、補修を要することなく安定して長期間にわたって溶湯と接触させて溶湯取扱用具を用いることができる。
上記ゾルに含まれる固形分を１００質量％とした場合にＡｌがＡｌ２Ｏ３換算で７０質量％以上含有された溶湯付着防止コート剤が乾燥されてなる溶湯付着防止コート層を備え、この溶湯付着防止コート層を温度５００〜１０００℃の溶湯と接触させて用いる溶湯取扱用具の使用方法によれば、別途の焼成工程を要することなく、溶湯と接触させることで最も適した焼成温度で焼成されたことと同じ効果を得ることができ、前記優れた性能を有する溶湯付着防止コート層を簡便且つ容易に得ることができる。
【００１１】
上記ゾルに含まれる固形分を１００質量％とした場合にＺｒがＺｒＯ２換算で７０質量％以上含有された溶湯付着防止コート剤が乾燥されてなる溶湯付着防止コート層を備え、
この溶湯付着防止コート層を、温度８５０〜１３００℃の溶湯と接触させて用いる溶湯取扱用具の使用方法によれば、別途の焼成工程を要することなく、溶湯と接触させることで最も適した焼成温度で焼成されたことと同じ効果を得ることができ、前記優れた性能を有する溶湯付着防止コート層を簡便且つ容易に得ることができる。
上記溶湯取扱用具が溶湯運搬用ラドルである場合は、溶湯取合用具自体を溶湯へ投入することを要する使用方法がなされるために、特に適した使用方法となる。
【発明を実施するための最良の形態】
【００１２】
本発明について、以下詳細に説明する。
［１］溶湯付着防止コート剤
本発明の溶湯付着防止コート剤は、ジルコン粉末と、アルミナゾル及びジルコニアゾルのうちの少なくとも一方のゾルと、を含有し、ジルコン粉末とゾルに含まれる固形分との合計を１００質量％とした場合に、ジルコン粉末が７０〜９８質量％である。
【００１３】
上記「ジルコン粉末」は、ジルコン（ＺｒＳｉＯ４）を主成分とする粉末である。ジルコン粉末におけるＺｒＳｉＯ４の含有量は特に限定されないが、通常、粉末全体１００質量％に対して８０質量％以上（１００質量％であってもよい）含有される。
また、ジルコン粉末の平均粒径は特に限定されないが、５０μｍ以下（好ましくは２０μｍ以下、更に好ましくは２μｍ以下、通常０．５μｍ以上）であることが好ましい。この範囲の平均粒径では特に緻密な溶湯付着防止コート層が得られるからである。
【００１４】
このジルコン粉末の含有量は、ジルコン粉末とゾルに含まれる固形分との合計を１００質量％とした場合に、ジルコン粉末が７０〜９８質量％である。７０質量％未満であると溶湯付着防止能を十分に発揮させることができない場合がある。一方、９８質量％を超え得て含有されるとゾルを含有することによる効果が十分に得られ難い。この含有量は７１〜９７質量％が好ましく、７２〜９７質量％がより好ましく、７２〜９６質量％が特に好ましい。また、特に後述するようにアルミナゾルをゾルの主成分として用いる場合には、更に、８５〜９０質量％がとりわけ好ましい。一方、ジルコニアゾルをゾルの主成分として用いる場合には、更に、７５〜８５質量％が特に好ましい。
【００１５】
上記「アルミナゾル」は、酸化アルミニウム及び／又は加熱により酸化アルミニウムとなるアルミニウム化合物を固形分の主成分とするゾルである。加熱により酸化アルミニウムとなるアルミニウム化合物としては、アルミニウムオキサイド化合物、塩化アルミニウム化合物、アルミニウム硝酸化合物等が挙げられる。これらは１種のみを用いてもよく、２種以上を併用してもよい。
このアルミナゾルに含有される固形分の量は特に限定されないが、アルミナゾル全体を１００質量％とした場合に、通常、５〜５０質量％であるが、１０〜４０質量％（より好ましくは１０〜３０質量％、更に好ましくは１５〜２５質量％）のアルミナゾルを用いることが好ましい。この範囲のアルミナゾルであれば得られる溶湯付着防止コート剤としての性状が取扱い易い形態となる。即ち、適度な粘度のスラリー状とすることができる。
また、アルミナゾルには、水及び酸化アルミニウム以外にも他の成分が含有されてもよい。他の成分としては、分散剤及び安定化剤等が挙げられる。これらは１種のみを用いてもよく、２種以上を併用してもよい。
【００１６】
上記「ジルコニアゾル」は、酸化ジルコニウム及び／又は加熱により酸化ジルコニウムとなるジルコニウム化合物を固形分の主成分とするゾルである。加熱により酸化ジルコニウムとなるジルコニウム化合物としては、ジルコニウムオキサイド化合物、塩化ジルコニウム化合物、ジルコニウム硝酸化合物等が挙げられる。これらは１種のみを用いてもよく、２種以上を併用してもよい。
このジルコニアゾルに含有される固形分の量は特に限定されないが、ジルコニアゾル全体を１００質量％とした場合に、通常、５〜５０質量％であるが、１０〜４０質量％（より好ましくは２０〜４０質量％、更に好ましくは２５〜３５質量％）のジルコニアゾルを用いることが好ましい。この範囲のジルコニアゾルであれば得られる溶湯付着防止コート剤としての性状が取扱い易い形態となる。即ち、適度な粘度のスラリー状とすることができる。
また、ジルコニアゾルには、水及び酸化ジルコニウム以外にも他の成分が含有されてもよい。他の成分としては、分散剤及び安定化剤等が挙げられる。これらは１種のみを用いてもよく、２種以上を併用してもよい。
【００１７】
本発明の溶湯付着防止コート剤は、コート剤全体を１００質量％とした場合に、上記ジルコン粉末と上記固形分とを合計で３０質量％以上含有することが好ましく、３０〜８０質量％がより好ましく、３０〜７０質量％が更に好ましく、３１〜６７質量％がより更に好ましく、３１〜５０質量％が特に好ましい。この範囲のジルコニアゾルであれば得られる溶湯付着防止コート剤としての性状が取扱い易い形態となる。即ち、適度な粘度のスラリー状とすることができる。
【００１８】
また、本発明の溶湯付着防止用コート剤では、アルミナゾルとジルコニアゾルとは併用することができる。併用する場合には、アルミナゾルとジルコニアゾルとは、これらの合計を１００質量％とした場合に、各々１〜９９質量％の範囲で併用できる。但し、後述するように適切な熱処理温度を考慮すれば、いずれか一方を少量（例えば、１〜３０質量％）とするか、単用が好ましい。
【００１９】
即ち、例えば、アルミナゾルを主成分とする溶湯付着防止コート剤としては、ゾルに含まれる固形分を１００質量％とした場合にＡｌがＡｌ２Ｏ３換算で７０質量％以上（１００質量％であってもよい）含有される溶湯付着防止コート剤が挙げられる。一方、ジルコニアゾルを主成分とする溶湯付着防止コート剤としては、ゾルに含まれる固形分を１００質量％とした場合にＺｒがＺｒＯ２換算で７０質量％以上（１００質量％であってもよい）含有される溶湯付着防止コート剤が挙げられる。
【００２０】
更に、本発明の溶湯付着防止用コート剤は、本発明の効果を阻害しない範囲で、ジルコン粉末、アルミナゾル及びジルコニアゾル以外にも、他の成分を含有できる。他の成分としは、増粘剤、分散剤、消泡剤、滑剤成分及び酸化防止剤成分等が挙げられる。これらは１種のみを用いてもよく、２種以上を併用してもよい。これらの含有量は特に限定されないが、溶湯付着防止コート剤全体に対して２０質量％以下（更には１０質量％以下）とすることができる。
【００２１】
本発明の溶湯付着防止コート剤は、どのような種類の溶湯に対して用いてもよいが、特に軽金属溶湯に対して優れた耐溶湯性能を発揮できる。即ち、例えば、アルミニウム、マグネシウム、チタン、アルミニウム合金、マグネシウム合金又はチタン合金から選ばれる１種の軽金属の溶湯である。これらのなかでも、特に溶湯における動粘性係数が小さい溶湯に対して好適である。即ち、例えば、動粘性係数が１．３×１０−６ｍ２／ｓ以下（より好ましくは０．４×１０−６ｍ２／ｓ〜１．３×１０−６ｍ２／ｓ）である溶湯に対して用いることが好ましい。このような溶湯としては、アルミニウム、アルミニウム合金（アルミニウム含量５０質量％以上）が挙げられる。
【００２２】
また、本発明の溶湯付着防止コート剤を適用する基材の種類は特に限定されず、セラミックス及び金属が挙げられる。これらのうちでは、本発明の溶湯付着防止コート剤の効果はセラミックスにおいてより得やすい。特に、表面に微細な気孔を有するセラミックスを基材とする場合であって、更には、用いる溶湯の動粘性係数が上記のように小さい溶湯に対して用いることが特に好ましい。
【００２３】
本発明の溶湯付着防止コート剤の製造方法は特に限定されないが、例えば、ジルコン粉末を分散媒体に分散させたジルコン分散体とし、このジルコン分散体とゾルとを混合することで得ることができる。また、この際に用いるジルコン分散体のジルコン粉末濃度は特に限定されないが、ジルコン分散体全体を１００質量％とした場合（分散媒体が水である場合）に２０〜５０質量％（より好ましくは２５〜４５質量％、更に好ましくは３０〜４０質量％）であることが好ましい。この範囲のジルコン分散体であれば得られる溶湯付着防止コート剤としての性状が取扱い易い形態となる。即ち、適度な粘度のスラリー状とすることができる。
【００２４】
本発明の溶湯付着防止コート剤を用いた場合に、後述するような優れた溶湯付着防止コート層が得られる理由は定かではない。しかし、ゾルを用いることで、ゾルに由来するアルミナ及び／又はジルコンが分子網目状の架橋構造を形成することが考えられる。一方、ジルコン粉末は、この架橋構造の内に取り込まれて基材表面に固定化されることで、耐剥離性に優れ、手で触れてもジルコン粉末が落ち難い構造が得られるものと考えることができる。また、上記の架橋構造により緻密な構造が得られ、この架橋構造間に溶湯が侵入されないことで付着防止がなされるものと考えることができる。
【００２５】
尚、本発明の溶湯付着防止コート剤に含まれるジルコン粉末は、その一部が他の耐食性セラミック粉末により置換されていてもよい。耐食性セラミック粉末としては、アルミナ粉末、ジルコニア粉末、チタニア粉末、マグネシア粉末、スピネル粉末、カルシア粉末、並びに、Ａｌ、Ｚｒ、Ｔｉ、Ｍｇ及びＣａのうちの２種以上の金属元素を含有する複酸化物（スピネルを除く）等が挙げられる。これらは１種のみを用いてもよく、２種以上を併用してもよい。これらの他の耐食性セラミック粉末による置換量は、ジルコン粉末全体を１００質量％とした場合に５０質量％以下（更には４０質量％以下、より更に３０質量％以下、特に２０質量％以下、より特に１０質量％以下、とりわけ５質量％以下）である。
【００２６】
［２］溶湯付着防止コート層の製造方法
本発明の溶湯付着防止コート層の製造方法は、基材の少なくとも一部の表面に本発明の溶湯付着防止コート剤を塗着させる塗着工程と、
塗着された該溶湯付着防止コート剤を乾燥させて溶湯付着防止コート層を得る乾燥工程と、を備えることを特徴とする。
【００２７】
上記「塗着工程」は、基材の少なくとも一部の表面に本発明の溶湯付着防止コート剤を塗着させる工程である。
上記「基材」の材質は特に限定されず、セラミックス及び金属が挙げられる。セラミックスとしては、Ｓｉ、Ｃａ、Ｍｇ、Ｚｒ、Ｔｉ及びＡｌのうちの少なくとも１種の金属元素を含む１種又は２種以上の酸化物を主成分とするものとすることができる。即ち、溶融シリカ、コージェライト、カルシア、マグネシア、ジルコニア、チタニア、並びに、上記粘土及びこれらの粘土を原料とするシャモットを焼成して得られたセラミック等が挙げられる。これらは単独で含有されてもよく、２種以上が含有されてもよい。
【００２８】
更に、セラミックスの熱伝導率は特に限定されないが、より小さいものであることが好ましい。即ち、例えば、３ｋｃａｌ／ｍ・ｈ・ｃ以下（約３．４９Ｗ／ｍ・ｋ）であることが好ましく、更には、１．５ｋｃａｌ／ｍ・ｈ・ｃ以下（約１．７４Ｗ／ｍ・ｋ）であることがより好ましい。この範囲であれば、溶湯に対して十分な断熱性を得ることができる。
【００２９】
一方、基材を構成する金属としてＦｅ、Ｎｉ、Ｃｒ、Ｖ、Ｍｎ、Ｃｕ及びＭｏのうちの少なくとも１種の金属元素を含む１種又は２種以上が挙げられる。更に、Ｓｉ及びＣ等を含有できる。このような金属としては、鋳鉄、ステンレス、各種耐熱金属が挙げられる。
尚、基材を構成する材料は、少なくとも一部が上記セラミック又は上記金属であるものを含む。即ち、基材全体がセラミックのみであってもよく、金属のみであってもよく、セラミックスの部分と金属の部分とが混在する基材であってもよい。
【００３０】
上記「塗着」は、基材の少なくとも一部の表面に溶湯付着防止コート剤を塗着させるものである。従って、基材の全体に対して塗着を行ってもよく、一部のみに行ってもよい。また、その方法も特に限定されず、例えば、ディップコーティング塗着、へら及び刷毛などを用いた塗りつけ塗着、スプレー塗着、印刷塗着などが挙げられる。これらの方法は１種のみを用いてもよく、２種以上を併用してもよい。
また、塗着する際の塗着量は特に限定されず、一回の塗着で厚塗りを行ってもよいが、一回の塗着により塗着層（乾燥前）は０．０５〜０．２ｍｍとすることが好ましい。この場合は必要であれば複数回の塗着を行うことで十分な厚みを得ることができる。
【００３１】
上記「乾燥工程」は、塗着された本発明の溶湯付着防止コート剤を乾燥させて溶湯付着防止コート層を得る工程である。この乾燥工程における乾燥方法は、特に限定されず、例えば、減圧常温乾燥、常圧加熱乾燥、減圧加熱乾燥、常圧乾燥等の方法が挙げられる。これらはどの方法を用いてもよいが、これらのなかでは、常圧加熱乾燥、減圧常温乾燥及び減圧加熱乾燥が好ましい。減圧を行う場合の減圧方法は特に限定されない。また、減圧の程度も特に限定されず、例えば、５０ｋＰａ以下（更には１０Ｐａ以下、特に５Ｐａ以下、とりわけ１．５ｋＰａ以下、通常０．５ｋＰａ以上）とすることができる。減圧を行うことにより十分に脱泡を行うことができ、更に緻密なコート層を得ることができる。
【００３２】
更に、加熱を行う際の加熱温度は特に限定されないが、溶湯付着防止コート剤を構成する分散媒の沸点を超える温度で加熱することが好ましい。即ち、水を分散媒として用いた場合には１００〜２００℃が好ましく、１２０〜１８０℃がより好ましく、１４０〜１６０℃が特に好ましい。
また、この乾燥工程では、分散媒体を完全に除去してもよく、輸送等に支障をきたさない程度に分散媒体の一部のみを除去する乾燥であってもよい。通常、触って手にスラリー状物が付着しない程度に乾燥させることが好ましい。
この乾燥工程に後に得られる乾燥塗膜の厚さは特に限定されないが、通常、０．０５〜１．０ｍｍ（好ましくは０．０５〜０．５ｍｍ、より好ましくは０．０５〜０．２５ｍｍ）である。この範囲であれば、緻密で強度の高い溶湯付着防止コート層とすることができ、また、剥がれも効果的に防止できる。
【００３３】
本発明の溶湯付着防止コート層は、使用する溶湯によってはそのまま使用することで溶湯の熱によって結果的に焼結されるために、焼成する工程を要しないが、焼成を行うことができる。即ち、本発明の溶湯付着防止コート層の製造方法では、上記塗着工程及び上記乾燥工程以外に、更に、上記乾燥工程において得られた溶湯付着防止コート層を焼成する焼成工程を備えることができる。
【００３４】
上記「焼成工程」における焼成温度は、溶湯付着防止コート剤に含まれるゾルの種類及び配合、並びに、焼成時間などにより適宜のものとすることが好ましい。例えば、前述のように、用いる溶湯付着防止コート剤が、ゾルに含まれる固形分を１００質量％とした場合にＡｌがＡｌ２Ｏ３換算で７０質量％以上含有されるものである場合、即ち、アルミナゾルを主成分とする溶湯付着防止コート剤である場合には、焼成工程における焼成温度は５００〜１０００℃（より好ましくは５５０〜９００℃、更に好ましくは６００〜８００℃、特に好ましくは６２０〜７５０℃）とすることが好ましい。
【００３５】
一方、用いる溶湯付着防止コート剤が、ゾルに含まれる固形分を１００質量％とした場合にＺｒがＺｒＯ２換算で７０質量％以上含有されるものである場合、即ち、ジルコニアゾルを主成分とする溶湯付着防止コート剤である場合には、焼成工程における焼成温度は８５０〜１３００℃（より好ましくは９５０〜１２８０℃、更に好ましくは１０５０〜１２８０℃、特に好ましくは１１５０〜１２８０℃）とすることが好ましい。
【００３６】
また、上記アルミナゾルを主成分とする溶湯付着防止コート剤を用いた場合の好ましい焼成温度は、軽金属溶湯の溶湯温度に非常に近い温度である。このため、上記乾燥工程のみを行い、その後、実際に溶湯に触れることによって結果的に焼成されて本発明の溶湯付着防止コート層を得ることができる。具体的には、アルミニウム、アルミニウム合金（例えば、ＡＤＣ−１２、ＡＤＣ−６及びＡＤＣ−３等のアルミニウム合金溶湯）などにおいて好適であり、とりわけアルミニウムにおいて好適である。アルミニウム溶湯の溶湯温度は、通常、６５０〜７３０℃程度であるために、特に強固な溶湯付着防止コート層が得られる焼成温度範囲と一致しているからである。
【００３７】
［３］溶湯付着防止コート層
本発明の溶湯付着防止コート層は、本発明の製造方法によって得られたものである。
本発明の溶湯付着防止コート層は、通常、前記本発明の溶湯付着防止コート剤に含有されるジルコン粉末及びゾルの固形分をそのまま含むコート層が形成される。これらのジルコン粉末とゾルの固形分（アルミナゾル及びジルコニアゾルのうちの少なくとも一方）との合計を１００質量％とした場合にジルコン粉末が７０〜９８質量％含有される。７０質量％未満であると溶湯付着防止能を十分に発揮させることができない場合がある。一方、９８質量％を超え得て含有されるとゾルを含有することによる効果が十分に得られ難い。この含有量は７１〜９７質量％が好ましく、７２〜９７質量％がより好ましく、７２〜９６質量％が特に好ましい。また、特に後述するようにアルミナゾルをゾルの主成分として用いる場合には、更に、８５〜９０質量％がとりわけ好ましい。一方、ジルコニアゾルをゾルの主成分として用いる場合には、更に、７５〜８５質量％が特に好ましい。
【００３８】
本発明の溶湯付着防止コート層は、前記本発明の溶湯付着防止コート剤において述べたように、どのような溶湯に対して用いてもよいが、特に軽金属溶湯に対して優れた耐溶湯性能を発揮でき、なかでもアルミニウム溶湯に対して特に好適である。
また、本発明の溶湯付着防止コート層を形成する基材の種類は特に限定されず、前記溶湯付着防止コート剤で述べたセラミックス及び金属をそのまま適用できる。これらのなかでも、特にセラミックスにおいて効果が高い。尚、本発明の溶湯付着防止コート層は基材の少なくとも一部の表面を被覆すればよく、全部を被覆して形成されたコート層であってもよく、一部のみを被覆して形成されたコート層であってもよい。
【００３９】
［４］溶湯取扱用具
本発明の溶湯取扱用具は、本発明の溶湯付着防止コート層を備える。この溶湯付着防止コート層については前述の通りである。
一方、溶湯取扱用具は、その形状及び用途は特に限定されず、種々のものを用いることができる。例えば、溶湯運搬用ラドル（特にアルミダイキャスト製品の製造に用いる溶湯運搬用ラドルが好ましい）が挙げられる。ラドルにおいては、ラドルの内部及び外部にコート層を設けることができる。
更に、溶湯を保持する保持炉（例えば、屋内で固定して使用される固定用保持炉、溶湯の搬送時に用いられる移動用保持炉など）の各部（例えば、内壁部、炉口部など）の耐火材等が挙げられる。耐火材としては、種々のブロック形状とすることができる。即ち、直方体ブロック、湾曲面を有するブロックなどである。また、小型の保持炉（一体成型等された保持炉）では椀形状、樽形状及び升形状等とすることができる。これらの耐火材においては、溶湯と接することとなる一面に溶湯付着防止コート層を設けることができる。また、全面に設けてもよい。
【００４０】
また、各種溶湯の注ぎ口の部分に用いられるスリーブ類が挙げられる。この場合は漏斗形状とすることができる。スリーブ類においても、その内部及び外部にコート層を設けることができる。
更に、溶湯を経路に沿って流すため等に用いられる樋類が挙げられる。この場合は、断面が円形の管形状、断面が四角形の管形状、半割管形状などとすることができる。樋類においては、溶湯と接触する面にのみ溶湯付着防止コート層を設けてもよく、その他の全面に設けてもよい。
【００４１】
本発明の溶湯取扱用具のうち、上記溶湯運搬用ラドルは、溶湯を運搬するための用具であり、保持炉中の溶湯を鋳型内へ注入するために溶湯を移動させる用具である。この溶湯運搬用ラドルの形状及び大きさは特に限定されず、従来公知のものを用いることができるが、特に溶湯導入口と溶湯注湯口とを備え、且つ、溶湯導入口及び溶湯注湯口以外の開口部を有さないラドルであることが好ましい。また、溶湯導入口と溶湯注湯口と不活性ガス供給口（天井部に設ける貫通孔）とを備え、且つ、溶湯導入口、溶湯注湯口及び不活性ガス供給口以外の開口部を有さないラドルが好ましい。
【００４２】
このうち、溶湯導入口と溶湯注湯口とを備え、且つ、溶湯導入口及び溶湯注湯口以外の開口部を有さないラドルとして、図１に示すラドルが挙げられる。このラドル１は、溶湯導入口１１と溶湯注湯口２１とを備え、且つ、溶湯導入口１１及び溶湯注湯口２１以外の開口部を有さない。また、溶湯を保持する本体部３０を備え、本体部は略椀形状を呈する。更に、一端が上記溶湯導入口１１である溶湯導入部１０は他端で本体部３０に連接されている。溶湯導入口１１は下方に向かって開放されている。更に、一端が溶湯注湯口２１である溶湯注湯部２０は他端で本体部３０に連接されている。溶湯注湯口２１は側方に向かって開放されている。また、湾曲形状に形成された天井部４０を有する。
【００４３】
［５］溶湯取扱用具の使用方法
本発明の溶湯取扱用具の使用方法のうちの一方は、ゾルに含まれる固形分を１００質量％とした場合にＡｌがＡｌ２Ｏ３換算で７０質量％以上含有された本発明の溶湯付着防止コート剤が乾燥されてなる溶湯付着防止コート層を備え、この溶湯付着防止コート層を、温度５００〜１０００℃の溶湯と接触させて用いることを特徴とする。
この溶湯温度は、５５０〜９００℃が好ましく、６００〜８００℃がより好ましく、６２０〜７５０℃が特に好ましい。具体的には前述のようにアルミニウム及びアルミニウム合金が挙げられる。
【００４４】
本発明の溶湯取扱用具の使用方法のうちの一方は、ゾルに含まれる固形分を１００質量％とした場合にＺｒがＺｒＯ２換算で７０質量％以上含有された本発明の溶湯付着防止コート剤が乾燥されてなる溶湯付着防止コート層を備え、この溶湯付着防止コート層を、温度８５０〜１３００℃の溶湯と接触させて用いることを特徴とする。
この溶湯温度は、９５０〜１２８０℃が好ましく、１０５０〜１２８０℃がより好ましく、１１５０〜１２８０℃が特に好ましい。
【実施例】
【００４５】
以下、実施例により本発明を具体的に説明する。
［１］実施例１及び実施例２
実施例１に用いる溶湯付着防止コート剤は、水｛Ｍｗ１（ｋｇ）｝に増粘剤を添加して混合した後、ゾル｛Ｍｓ（ｋｇ）｝を加えて更に混合し、次いで、ジルコン粉末｛Ｍｄ１（ｋｇ）｝を加えて更に混合することで調製した。また、この調合に際しては、水｛Ｍｗ１（ｋｇ）｝とゾル中に含有される水分｛Ｍｗ２（ｋｇ）｝との合計質量をＸ｛Ｍｗ１＋Ｍｗ２（ｋｇ）｝とし、ジルコン粉末とゾル中に含有される固形分｛Ｍｄ２（ｋｇ）｝との合計質量をＹ｛Ｍｄ１＋Ｍｄ２（ｋｇ）｝とした場合に、Ｘ：Ｙ＝１．７８：１となるように調整した。
【００４６】
上記で用いたうちジルコン粉末は、平均粒径１．０μｍ、純度９８％のものを用いた。
また、アルミナゾルは、日産化学工業株式会社製、品名「アルミナゾル−５２０」（固形分濃度２０質量％）を用いた。
更に、ジルコニアゾルとしては、第一稀元素化学工業株式会社製、品名「ジルコゾールＺＡ−３０」（固形分濃度３０質量％）を用いた。
これらの各成分を表１及び表２の割合となるように混合して、実施例１−１〜１−４、実施例２−１〜２−３を得た。尚、「ゾル配合量」は、溶湯付着防止コート剤全体を１００質量％とした場合の各ゾルの配合割合を表す。また、各ゾルの「固形分」と「ジルコン粉末」とは合計を１００質量％とした場合の各々の質量割合を表す。
【００４７】
【表１】
2007253194.tif 000003
【００４８】
【表２】
2007253194.tif 000004
【００４９】
コージェライト及びシリカ｛５５：４５（質量％）｝からなり、縦１５ｃｍ、横５ｃｍ、厚さ１．５ｃｍのブロック形状の試験片に実施例１−１〜１−４及び実施例２−１〜２−３の各溶湯付着防止コート剤を塗着し、１５０℃で加熱乾燥した。得られた溶湯付着防止コート層は、各々０．１ｍｍであった。その後、表１及び表２に示す各温度で焼成を行って評価試験に供した。
【００５０】
評価方法を以下に説明する。
試験片に、温度２０℃においてスポイドから水滴を１滴滴下し、水滴の吸い込み時間を各々２回づつ測定した。その結果を表１及び表２に示した。また、この結果を「×」、「△」、「○」及び「◎」で評価し、表１及び表２に示した。
「◎」・・・吸込時間が２０秒以上であったもの。
「○」・・・吸込時間が３秒以上２０秒未満であったもの。
「△」・・・吸込時間が１秒以上３秒未満であったもの。
「×」・・・ほとんど滞留されずに１秒未満で吸い込まれたもの。
尚、水（２０℃）の動粘性係数は１．０×１０−６ｍ２／ｓであり、アルミニウム溶湯の動粘性係数は０．６×１０−６ｍ２／ｓである。
【００５１】
更に、焼成して得られた溶湯付着防止コート層の表面を手で触り、手に白粉状のものが付着されるか否かを判定した。この結果は「○」及び「×」で評価し、表１及び表２に示した。
「○」・・・まったく付着が認められない。
「×」・・・付着が認められる。
【００５２】
その結果、実施例１−１〜１−４では、表１に示すように、アルミナゾル配合量１５〜３５質量％の範囲で、焼成温度に関係なく６００〜１２５０℃の範囲においていずれも優れた強度が得られた。
また、焼成温度６００〜８００℃の範囲においては平均吸込時間が１７．５秒以上であり、十分な緻密性が得られた。即ち、強度と緻密性とが両立して得られた。
更に、アルミナゾル配合量が１５〜２５質量％の範囲であり且つ焼成温度が６００〜８００℃の範囲では、平均吸込時間が２２．５秒以上であり、高い緻密性が得られた。即ち、強度と高い緻密性とが両立して得られた。
また、焼成温度が７００℃においては、アルミナゾル配合量が１５〜３５質量％の全範囲において、平均吸込時間が４８．５秒以上であり、優れた緻密性が得られた。即ち、強度と優れた緻密性とが両立して得られた。
更に、アルミナゾル配合量が１５〜２５質量％の範囲であり且つ焼成温度が７００℃においては、平均吸込時間が６１．０秒以上であり、とりわけ優れた緻密性が得られた。即ち、強度ととりわけ優れた緻密性とが両立して得られた。
【００５３】
一方、その結果、実施例２−１〜２−３では、表２に示すように、ジルコニアゾル配合量１５〜３５質量％の全範囲で、焼成温度に関係なく８００〜１２５０℃の範囲においていずれも十分な緻密性が得られた。更に、焼成温度８００〜１１００℃の範囲においては平均吸込時間が７．０秒以上であり、高い緻密性が得られた。
更に、焼成温度１０００〜１２５０℃の範囲においては平均吸込時間が５．０秒以上であり、且つ、優れた強度が得られた。即ち、強度と緻密性とが両立して得られた。
【００５４】
［２］実施例３
実際の使用により近い状態での試験を行った。実施例３に用いる溶湯付着防止コート剤はアルミナゾルを全体に対して２５％含有するものである。このコート剤は、２０ｋｇ／バッチで調製した。即ち、水９．３ｋｇに増粘剤を添加して混合した後、上記と同じアルミナゾル４．４ｋｇを加えて更に混合し、次いで、上記と同じジルコン粉末６．３ｋｇを加えて更に混合することで調製した。また、この調合に際しては、水とゾル中に含有される水分との合計質量をＸ（ｋｇ）とし、ジルコン粉末とゾル中に含有される固形分との合計質量をＹ（ｋｇ）とした場合に、Ｘ：Ｙ＝１．７８：１となるように調整した。
また、溶湯付着防止コート剤は、９．３ｋｇの添加水と、ゾルに起因する３．５２ｋｇの水との合計１２．８２ｋｇの水を含有する。更に、ジルコン粉末６．３ｋｇとアルミナゾルの固形分０．８８ｋｇとの合計７．１８ｋｇの固形分を含有する。即ち、実施例３の溶湯付着防止コート剤全体を１００質量％とした場合に、ジルコン粉末とゾル固形分とを合計で３６質量％含有する。また、ジルコン粉末とゾル固形分との合計を１００質量％とした場合にジルコン粉末は８７．７質量％含有される。
【００５５】
上記で得られた実施例３の溶湯付着防止コート剤（実験例１−３）を用い、上記と同じセラミックスからなるブロック状の試験片に実施例３の溶湯付着防止コート剤を塗着し、１５０℃で加熱乾燥した。その後、６７５℃〜６８５℃に保持したアルミニウム合金（ＡＤＣ−１２）からなる溶湯中へ試験片の出し入れを９６時間にわたって４９００回繰り返し行った。
その結果、上記試験終了後にもアルミニウムの付着は認められなかった。従って、焼成工程を備えなくとも、優れた溶湯付着防止コート層が得られることが分かる。また、試験終了後の溶湯付着防止コート層を触手で確認したところ、コート層が手に付着することなく、コート層の強度も高いまま保持されていることが確認された。
【００５６】
尚、本発明においては、上記の具体的実施例に示すものに限られず、目的、用途に応じて本発明の範囲内で種々変更した実施例とすることができる。また、本発明でいうジルコン粉末及びジルコニアゾル等のＺｒを含有する成分では、Ｚｒの一部がＨｆに置き換えられていてもよい。
【産業上の利用可能性】
【００５７】
本発明は、金属関連分野において広く用いることができる。特に、ダイキャスト鋳造分野において好適である。
【図面の簡単な説明】
【００５８】
【図１】本発明の溶湯取扱用具の一例を説明する模式的な断面図である。
【符号の説明】
【００５９】
１；ラドル、１０；溶湯導入部、１１；溶湯導入口、２０；溶湯注湯部、２１；溶湯注湯口、３０；本体部、４０；天井部。
【図１】
2007253194.tif 000005